(57)【特許請求の範囲】
【請求項１】
メラミン樹脂を含む材料で構成された表面層を有し、
前記表面層の外表面には、ＪＩＳ  Ｂ  ０６０１で表わされる算術平均粗さ（Ｒａ）が５μｍ以上１５μｍ以下である凹凸が形成されており、
下記式（１）で表される表面積比（Ａ）が１０以上２０以下であることを特徴とするメラミン化粧材。
表面積比（Ａ）＝ＳＡ／ＵＡ  …  （１）
（ＳＡは、前記表面層の前記外表面の任意の領域の表面積を示し、ＵＡは、前記表面層の前記外表面の前記任意の領域を平面視した際の面積を示す。）
【請求項２】
平均厚さが、０．４ｍｍ以下である請求項１に記載のメラミン化粧材。
【請求項３】
請求項１または２に記載のメラミン化粧材の製造方法であって、
前記メラミン樹脂を含むメラミン樹脂層を形成する工程と、
前記メラミン樹脂層を腑型材により加熱しつつ加圧成形することにより、前記外表面にＪＩＳ  Ｂ  ０６０１で表される算術平均粗さ（Ｒａ）が５μｍ以上１５μｍ以下である凹凸を有し、かつ、前記式（１）で表される表面積比（Ａ）が１０以上２０以下の関係を満足する前記表面層を形成する工程と、を有することを特徴とするメラミン化粧材の製造方法。
【発明の詳細な説明】
【技術分野】
【０００１】
本発明は、メラミン化粧材およびメラミン化粧材の製造方法に関するものである。
【背景技術】
【０００２】
メラミン化粧材は、メラミン樹脂を表面層に用いた化粧材であり、メラミン樹脂の特性から、高い表面硬度、耐摩耗性、耐熱性、耐熱水性、耐汚染性、耐煮沸性、耐光性等の耐久性に優れている。一方、メラミン樹脂は屈折率が高いため、メラミン樹脂よりも屈折率の低い樹脂で構成された化粧材と比較して、化粧柄を鮮明に表現できない、指紋が目立ちやすいといった問題があった。
【０００３】
このような問題を解決するために、メラミン樹脂の層の上に、メラミン樹脂よりも低屈折率の材料で構成された層を設けた化粧材が提案されている（例えば、特許文献１参照）。このように、メラミン樹脂の層の上に低屈折率の材料で構成された層を設けることにより、化粧柄を鮮明に表現することができ、また、指紋も目立たなくすることができる。
【０００４】
しかしながら、メラミン樹脂の層の上に低屈折率の材料で構成された層を設けた場合、表面にメラミン樹脂が露出しなくなるため、メラミン樹脂の上述したような特性が得られないといった問題があった。
【先行技術文献】
【特許文献】
【０００５】
【特許文献１】特開２００９−２３３８７８号公報
【発明の概要】
【発明が解決しようとする課題】
【０００６】
本発明の目的は、指紋等が目立ちにくいとともに、耐久性にも優れたメラミン化粧材およびこのようなメラミン化粧材を容易に製造することが可能なメラミン化粧材の製造方法を提供することにある。
【課題を解決するための手段】
【０００７】
このような目的は、下記（１）〜（３）の本発明により達成される。
（１）  メラミン樹脂を含む材料で構成された表面層を有し、
前記表面層の外表面には、ＪＩＳ  Ｂ  ０６０１で表わされる算術平均粗さ（Ｒａ）が５μｍ以上１５μｍ以下である凹凸が形成されており、
下記式（１）で表される表面積比（Ａ）が１０以上２０以下であることを特徴とするメラミン化粧材。
表面積比（Ａ）＝ＳＡ／ＵＡ  …  （１）
（ＳＡは、前記表面層の前記外表面の任意の領域の表面積を示し、ＵＡは、前記表面層の前記外表面の前記任意の領域を平面視した際の面積を示す。）
【０００８】
（２）  平均厚さが、０．４ｍｍ以下である上記（１）に記載のメラミン化粧材。
（３）  上記（１）または（２）に記載のメラミン化粧材の製造方法であって、
前記メラミン樹脂を含むメラミン樹脂層を形成する工程と、
前記メラミン樹脂層を腑型材により加熱しつつ加圧成形することにより、前記外表面にＪＩＳ  Ｂ  ０６０１で表される算術平均粗さ（Ｒａ）が５μｍ以上１５μｍ以下である凹凸を有し、かつ、前記式（１）で表される表面積比（Ａ）が１０以上２０以下の関係を満足する前記表面層を形成する工程と、を有することを特徴とするメラミン化粧材の製造方法。
【発明の効果】
【０００９】
本発明によれば、指紋等が目立ちにくいとともに、耐久性にも優れたメラミン化粧材およびこのようなメラミン化粧材を提供することができる。
【００１０】
また、そのようなメラミン化粧材を容易に製造することが可能なメラミン化粧材の製造方法を提供することができる。
【図面の簡単な説明】
【００１１】
【図１】本発明のメラミン化粧材の好適な実施形態を示す断面図である。
【図２】本発明のメラミン化粧材の製造方法の一例を示した工程図である。
【発明を実施するための形態】
【００１２】
以下、本発明について、添付図面に示す好適実施形態に基づいて詳細に説明する。
《メラミン化粧材》
まず、本発明のメラミン化粧材の好適な実施形態について説明する。
【００１３】
本発明のメラミン化粧材は、建築用の壁面、エレベーターや電車の車両等の内装、机や本棚等の家具等に貼り付けることで、審美性や高級感を付与することができるものである。
【００１４】
図１は、本発明のメラミン化粧材の好適な実施形態を示す断面図である。
図１に示すように、メラミン化粧材１００は、表面層１１と、基材層１２とが積層した積層体で構成されている。
【００１５】
以下、各層について詳細に説明する。
＜１．表面層＞
表面層１１は、意匠性や審美性に寄与する層であり、化粧紙等の表面層基材にメラミン樹脂を含浸させ、乾燥させたものである。
【００１６】
表面層１１は、外表面に、ＪＩＳ  Ｂ  ０６０１で表される算術平均粗さ（Ｒａ）が５μｍ以上である凹凸が形成されており、かつ、下記式（１）で表される表面積比（Ａ）が１０以上である。
【００１７】
表面積比（Ａ）＝ＳＡ／ＵＡ  …  （１）
（ＳＡは、前記表面層の前記外表面の任意の領域の表面積を示し、ＵＡは、前記表面層の前記外表面の前記任意の領域を平面視した際の面積を示す。）
【００１８】
ところで、メラミン樹脂は、屈折率が１．６〜１．７と比較的高いため、化粧材表面における反射光が増加する。その結果、化粧材内部への入射光が減少し、化粧柄からの反射光（人が感知する色情報）が減るため、化粧柄を鮮明に表現できないといった問題があった。また、指紋等の原因である油脂成分の屈折率は１．５程度で反射率が低い上、付着した油脂成分の凹凸形状等の原因により、指紋等の汚れが目立つといった問題もあった。
【００１９】
これに対して、本発明のメラミン化粧材は、上述したような関係を満足する外表面（意匠面）を有している点に特徴を有している。言い換えると、本発明のメラミン化粧材は、外表面が、上記関係を満足するような比較的急峻な凹凸を有している。このような特徴を有することにより、指などで外表面に触れた場合であっても、指等と外表面との接触面積を小さいものとすることができ、指紋等の汚れの付着を抑制することができる。さらに、メラミン化粧材の外表面にはメラミン樹脂が露出しているため、メラミン化粧材は、高い表面硬度、耐摩耗性、耐熱性、耐熱水性、耐汚染性、耐煮沸性、耐光性等の耐久性を効果的に発揮することができる。
【００２０】
なお、本発明では、外表面のＪＩＳ  Ｂ  ０６０１で表される算術平均粗さ（Ｒａ）が、５μｍ以上であるが、１５μｍ以下であるのがより好ましい。これにより、本発明の効果をより顕著なものとすることができる。
【００２１】
また、本発明では、上記式（１）で表される表面積比（Ａ）が１０以上であるが、１０以上２０以下であるのがより好ましい。これにより、本発明の効果をより顕著なものとすることができる。
【００２２】
メラミン樹脂としては、特に限定されず、例えば、メラミンとホルムアルデヒドを中性または弱アルカリ下において反応させて得られるものを用いることができる。
【００２３】
メラミンに対するホルムアルデヒドの反応モル比（（ホルムアルデヒドのモル量）／（メラミンのモル量）の値であり、以下、単に「反応モル比」ということがある。）は、特に限定されないが、１．０〜４．０、好ましくは１．０〜２．０、さらに好ましくは１．１〜１．８として、反応させて得られたものを好適に用いることができる。反応モル比が前記下限値未満であると、未反応成分が増加し保存性低下、コスト高となる場合がある。また、前記上限値を超えると、硬化後の樹脂柔軟性低下が著しくなる場合がある。なお、メラミン樹脂としては、１種類が単独で含まれるものを用いることもできるし、反応モル比や重量平均分子量等が異なる２種類以上のメラミン樹脂を混合して含むものを用いることもできる。
【００２４】
また、メラミン樹脂としては、住友化学（株）製のメラミン樹脂等、市販のものを用いることもできる。
【００２５】
メラミン樹脂の重量平均分子量は、特に限定されないが、２００〜５００であるのが好ましく、２５０〜３５０であるのがより好ましい。分子量が前記下限値よりも小さいと、未反応分が多くなり、保存性が低下する場合がある。また、前記上限値よりも大きいと、基材への含浸性が低下する場合がある。なお、前記重量平均分子量は、例えば、ＧＰＣ（ゲルパーミエーションクロマトグラフィー、標準物質：ポリスチレン換算）で測定することができる。
【００２６】
表面層基材は、意匠面が形成されたシート状の基材である。表面層基材の材質は特に限定されず、例えば、パルプ、リンター、合成繊維、ガラス繊維等を用いることができる。また、必要に応じて、酸化チタンなどの顔料を含有する酸化チタン含有化粧紙などを用いることができる。
【００２７】
表面層基材の坪量は、特に限定されないが、４０〜１５０ｇ／ｍ２であることが好ましい。坪量が前記下限値未満であると、樹脂含浸工程での切れ、しわの問題から、塗工処理が困難である。一方、坪量が前記上限値を超えると、表面層基材が担持する樹脂の含浸量にムラが生じ、メラミン化粧材１００の柔軟性を低下させると共に、生産性低下、コスト高の原因となる場合がある。
【００２８】
＜２．基材層＞
基材層１２は、表面層１１を支持する層であり、表面層１１の意匠面とは反対の面側に、接合されている。
【００２９】
基材層１２としては、例えば、各種金属シート（金属箔、金属板を含む）、各種樹脂シート（樹脂板を含む）、各種布、各種紙、各種木板、石膏ボード等や、これらの複合体、積層体等が挙げられる。
【００３０】
各種金属シートの構成材料としては、例えば、アルミニウム、鉄、ニッケル、銅、マグネシウム、亜鉛等が挙げられ、これらのうち１種または２種以上を組み合わせて用いることができる。
【００３１】
また、金属シートとしては、金属材料以外の材料で構成されたシート状の基材に、上記金属材料をめっきしたもの等であってもよい。
【００３２】
各種樹脂の構成材料としては、フェノール樹脂、エポキシ樹脂、メラミン樹脂、ジアリルフタレート樹脂、尿素樹脂、不飽和ポリエステル樹脂、アルキド樹脂、ポリウレタン、熱硬化性ポリイミド等の熱硬化性樹脂、アクリル樹脂、ポリカーボネート、ポリエチレン、ポリプロピレン、ポリスチレン、ポリ酢酸ビニル、ポリオレフィン、ポリ塩化ビニル等の熱可塑性樹脂等が挙げられ、これらのうち１種または２種以上を組み合わせて用いることができる。
【００３３】
各種紙としては、クラフト紙、コットンリンター紙、リンターとクラフトパルプの混抄紙等を主成分とする紙基材等が挙げられる。また、これらの紙基材を単独で基材層１２として用いてもよいし、これらの紙基材に樹脂を含浸させた樹脂含浸紙や、酸化チタンなどの顔料を含有する酸化チタン含有紙等を基材層１２として用いてもよい。
【００３４】
各種布として、多数の繊維を集めて薄い板状に加工した織布、不織布等を用いることができる。
【００３５】
繊維としては、特に限定されず、例えば、アルミナ繊維、シリカ繊維、ガラス繊維等の無機繊維、セルロース繊維、ポリオレフィン繊維、ポリエステル繊維、アラミド繊維等の化学合成繊維等が挙げられる。
【００３６】
また、各種布としては、織布、不織布等に樹脂や顔料等を含有させたもの等であってもよい。
【００３７】
上述した中でも、基材層１２としては、特に、ガラス繊維で構成された布（ガラスクロス）またはガラスクロスを基材とするプリプレグからなる材料を用いるのが好ましい。これにより、メラミン化粧材１００に、耐熱性、不燃性、剛性などを付与することができる。
【００３８】
また、ガラスクロスを構成するガラスとしては、例えば、Ｅガラス、Ｃガラス、Ａガラス、Ｓガラス、Ｄガラス、ＮＥガラス、Ｔガラス、Ｈガラス等が挙げられる。これらの中でもＴガラスが好ましい。これにより、ガラスクロスの熱膨張係数を小さくすることができる。
【００３９】
ガラスクロスの重量は、特に限定するものではないが、建築基準法第２条第９号の不燃性適合要件である「燃焼後の亀裂・貫通があってはならない」を満たす必要がある場合は、坪量１００ｇ／ｍ２以上とする事が好ましい。また、重量の上限は特に制約を必要としないが、材料コストと加工性の面から坪量２５０ｇ／ｍ２以下が好ましい。
【００４０】
プリプレグとしては、特に限定されず、例えば、熱可塑性樹脂、熱硬化性樹脂等を含有する樹脂組成物を上述のガラスクロスに含浸してなるものを用いることができる。
【００４１】
プリプレグ中に含まれる樹脂組成物の含有量としては、表面層１１との層間接着強度が、メラミン化粧材１００を形成するために十分であれば、特に限定されないが、樹脂組成物として熱可塑性樹脂を用いる場合は、プリプレグ中に固形分で１質量％以上、２０質量％以下含有することが好ましく、１質量％以上、１０質量％以下含有することがより好ましい。また、樹脂組成物として熱硬化性樹脂を用いる場合は、プリプレグ中に固形分で１質量％以上、２０質量％以下含有することが好ましく、２質量％以上、１０質量％以下含有することがより好ましい。これにより、表面層１１と基材層１２との層間接着強度を向上させることができる。
【００４２】
熱可塑性樹脂としては、特に限定されず、例えば、アクリル樹脂、ウレタン樹脂、エチレン酢酸ビニル樹脂、スチレンブタジエンゴム（ＳＢＲ）等が挙げられる。中でも、アクリル樹脂および／またはウレタン樹脂を用いるのが好ましい。
【００４３】
熱硬化性樹脂としては、特に限定されず、例えば、フェノール樹脂、エポキシ樹脂、オキセタン樹脂、（メタ）アクリレート樹脂、不飽和ポリエステル樹脂、ジアリルフタレート樹脂、ユリア樹脂、マレイミド樹脂などが挙げられる。中でも、不燃性、耐熱性、密着性の観点からフェノール樹脂が好ましい。これらの樹脂は、単独または混合して用いることができる。
【００４４】
プリプレグは、従来公知の方法により製造することができ、例えば、上述したガラスクロスと同様のガラスクロスに、樹脂組成物を溶剤に溶解させたワニスを含浸、乾燥させることにより得られる。
【００４５】
基材層１２の厚みは、１００μｍ以上とすることが好ましい。これにより、メラミン化粧材１００に充分な耐熱性、不燃性を付与することができる。また、厚みの上限については、特に限定されないが、厚みが大きいほどメラミン化粧材１００の厚みと重量が増大すると共に、コストも嵩むため、最終的な製品における設計上、許容される範囲で設定することが好ましく、３５０μｍ以下にすることがより好ましい。
【００４６】
なお、表面層１１と基材層１２との間には、これらを接合する中間層を有していてもよい。中間層を構成する材料としては、特に限定されないが、熱可塑性樹脂を用いるのが好ましい。熱可塑性樹脂は、粒子状、バルク状、またはこれらを組み合わせた形態であってもよいが、粒子状の形態で含まれているのが好ましい。なお、粒子状の熱可塑性樹脂（熱可塑性樹脂粒子）は、熱可塑性樹脂が溶剤に分散してエマルジョン状態となった熱可塑性エマルジョン樹脂（樹脂ワニス）を原料として用い、これを乾燥させることにより容易かつ確実に得ることができる。
【００４７】
熱可塑性エマルジョン樹脂は、熱可塑性樹脂粒子として存在する成分を含み、金属や各種素材との接着特性を有し、メラミン化粧材１００に柔軟性を付与する。その結果、メラミン化粧材１００の曲げ加工性を向上させることができる。
【００４８】
熱可塑性樹脂としては、特に限定されず、例えば、アクリル樹脂、ウレタン樹脂、酢酸ビニル系共重合体、ウレタンアクリル複合樹脂、スチレンブタジエンゴム（ＳＢＲ）、ニトリルゴム（ＮＢＲ）等が挙げられる。これらの中でもウレタンアクリル複合粒子が好ましい。本明細書中において、ウレタンアクリル複合樹脂とは、単一粒子内にアクリル樹脂とウレタン樹脂との異相構造を有するものを意味する。なお、本明細書中において「異相構造」とは、１個の粒子内に異なる種類の樹脂からなる相が複数存在する構造を意味し、例えば、コアシェル構造、局在構造、海島構造等が挙げられる。
【００４９】
上述したようなメラミン化粧材１００は、常温（通常２０〜３０℃程度）での最小曲げ半径が１０ｍｍＲ以下の曲げ加工が可能であるが、特に限定はされない。最小曲げ半径Ｒとは、半径Ｒの湾曲部を有する型に沿わせて、一方方向に行う常温曲げ加工を繰り返し実施しても、割れ等の不具合を生じず、１００％の良品が得られる最小の型の半径Ｒを意味する。
【００５０】
また、メラミン化粧材１００は、全体の厚みが０．４ｍｍ以下であるのが好ましい。これにより、メラミン化粧材１００は、曲げ加工をより容易に行うことができるものとなる。
【００５１】
《メラミン化粧材の製造方法》
次に、上述したメラミン化粧材の製造方法について説明する。
【００５２】
図２は、本発明のメラミン化粧材の製造方法の一例を示した工程図である。
まず、図２（ａ）に示すように、表面層基材にメラミン樹脂を含浸させたメラミン樹脂層１１’を用意する。なお、メラミン樹脂層１１’の意匠面側とは反対の面には、熱可塑性エマルジョン樹脂の固形分を含浸させてもよい。
【００５３】
表面層基材にメラミン樹脂を含浸させる方法としては、特に限定されず、例えば、樹脂を溶剤に溶解した樹脂ワニスを、例えば、スプレー装置、シャワー装置、キスコーター、コンマコーター等の公知の装置を用いて塗工した後、８０〜１３０℃程度で加熱乾燥する方法等が挙げられる。
【００５４】
次に、基材層を形成するための基材層形成材料１２’を用意し、上記メラミン樹脂層１１’と基材層形成材料１２’が接するように重ね合わせる（図２（ｂ）参照）。
【００５５】
一方、腑型材を用意する。
腑型材としては、例えば、アルミ、鉄、ＳＵＳ等の金属で構成された金属板、当該金属板とポリエチレン、ポリプロピレン、ＰＥＴ等のプラスチックで構成されたあるいはアルミ、鉄等の金属で構成されたフィルムで構成されたもの、最表面にメラミン樹脂層を有する樹脂板と前記フィルムで構成されたもの等が挙げられる。
【００５６】
次に、メラミン樹脂層１１’と基材層形成材料１２’とを加熱しながら、腑型材を用いて加圧する。これにより、外表面にＪＩＳ  Ｂ  ０６０１で表される算術平均粗さ（Ｒａ）が５μｍ以上である凹凸を有し、かつ、前述した式（１）であらわされる表面積比（Ａ）が１０以上の関係を満足する表面層１１が形成され、図１に示すようなメラミン化粧材１００が得られる。
【００５７】
メラミン樹脂層１１’と基材層形成材料１２’とを加熱加圧（熱圧成形）する条件としては、特に限定されないが、加熱温度１３０〜１５０℃、圧力１〜８ＭＰａで行うのが好ましい。また、熱圧着する時間は、１０〜９０分間であるのが好ましい。
【００５８】
以上、本発明のメラミン化粧材の好適な実施形態について説明したが、本発明は、これに限定されるものではない。
例えば、本発明のメラミン化粧材は、基材層１２が無くてもよい。
【実施例】
【００５９】
以下、本発明を実施例及び比較例に基づいて詳細に説明するが、本発明はこれに限定されるものではない。
【００６０】
１．メラミン化粧材の製造
（実施例１）
表面層基材として坪量８０ｇ／ｍ２の酸化チタン含有化粧紙（大日本印刷（株）製）を用い、前記酸化チタン含有化粧紙の意匠面とは反対側に、ウレタンアクリル複合粒子のエマルジョン（中央理化工業（株）製、商品名「ＳＵ−１００」、平均粒径：８４ｎｍ、分散媒：水）を固形分で４０ｇ／ｍ２となるように塗工し、続いて前記化粧紙の意匠面側に、メラミン樹脂ワニス（反応モル比１．４、樹脂固形分５０質量％）を５０ｇ／ｍ２となる様に塗工した後、１２０℃の熱風乾燥機にて９０秒乾燥し、樹脂比率が５３％、揮発分率３％のメラミン樹脂層を得た。
【００６１】
なお、前記メラミン樹脂ワニスは、反応釜に原料メラミンとホルマリンを所定配合比率で仕込み触媒添加後、沸点まで昇温して還流反応し、メラミン溶解が完了した事を確認した上で、反応終点に達したら脱水処理にて樹脂固形分を調整し冷却する方法により合成した。
【００６２】
得られたメラミン樹脂層に、基材層形成材料として厚み０．２ｍｍのガラスクロス（南亜プラスチック社製、商品名「ＷＥＡ７６２８」）を重ね合わせた。
【００６３】
次に、ＳＵＳで構成された腑型材をメラミン樹脂層側に重ねた後、１４０℃、２ＭＰａの条件で４０分間加熱加圧成形して、厚さ０．３ｍｍのメラミン化粧材を得た。なお、得られたメラミン化粧材の外表面の算術平均粗さＲａは８．５６μｍであった。また、得られたメラミン化粧材の外表面の上記式（１）で表される表面積比（Ａ）は、１１．８７であった。
【００６４】
（実施例２、比較例１〜９）
メラミン化粧材の外表面のＲａおよび表面積比を表１に示す値となるように腑型材の種類を変更した以外は、前記実施例１と同様にして厚さ０．３ｍｍのメラミン化粧材を得た。
【００６５】
各実施例および各比較例で得られたメラミン化粧材の外表面の算術平均粗さＲａおよび比表面積（Ａ）を表１に示した。
【００６６】
【表１】
0006592917.tif 000002
【００６７】
２．試験方法
（１）耐指紋性
各実施例および各比較例のメラミン化粧材の意匠面に、指紋を付着させ、目視で観察し、以下の基準で評価を実施した。
【００６８】
○： 比較例１よりも、明らかに指紋が目立たない
×： 指紋が目立つ（比較例１と同等以下）
【００６９】
（２）常温曲げ性（内曲げ、外曲げ）
各実施例および各比較例のメラミン化粧材を規定Ｒの冶具にあてて曲げ、以下の基準で評価を実施した。
【００７０】
内曲げ：
○： １０ｍｍＲで曲げて、クラック等の欠点がない
×： １０ｍｍＲで曲げて、クラック等の欠点がある
外曲げ
○： ４ｍｍＲで曲げて、クラック等の欠点がない
×： ４ｍｍＲで曲げて、クラック等の欠点がある
【００７１】
（３）表面硬度（鉛筆硬度）試験
各実施例および各比較例のメラミン化粧材をＪＩＳ  Ｋ  ５６００に準拠した鉛筆硬度試験により評価を行った。
【００７２】
○： 硬度が５Ｈ以上
×： 硬度が４Ｈ以下
【００７３】
（４）耐熱性
ＪＩＳ  Ｋ  ６９０２の耐熱性試験に準拠した方法で処理を行い、試験後に、膨れ、剥離、クラック等異状の有無を確認した。
【００７４】
○： 無し
×： 有り
【００７５】
（５）耐熱水性
ＪＩＳ  Ｋ  ６９０２の耐熱水性試験に準拠した方法で処理を行い、試験後に、膨れ、白化の有無を確認した。
【００７６】
○： 無し
×： 有り
【００７７】
（６）耐汚染性試験
ＪＩＳ  Ｋ  ６９０２の耐汚染性試験に準拠した方法で処理を行い、試験後に、表面の汚染材料残りの有無を確認した。
【００７８】
○： 無し
×： 有り
【００７９】
（７）耐光性試験
ＪＩＳ  Ｋ  ６９０２の耐光性試験に準拠した方法で測定される色差△Ｅおよび等級を確認し、以下の基準で評価を実施した。
【００８０】
△Ｅ
○： １６８時間放置後△Ｅが３．０以下
×： １６８時間放置後△Ｅが３．０よりも大きい
等級
○： １６８時間放置後等級が３以上
×： １６８時間放置後等級が２以下
【００８１】
（８）耐摩耗性試験
ＪＩＳ  Ｋ  ６９０２の耐摩耗性試験に準拠した方法で測定される摩耗量および摩耗値を確認し、以下の基準で評価を実施した。
【００８２】
摩耗量
○： ０．１ｇ／１００以下
×： ０．１ｇ／１００よりも大きい
摩耗値
○：垂直面：１５０以上、水平面：３００以上
×：垂直面：１５０より小さい、水平面：３００よりも小さい
【００８３】
（９）耐クラック性試験
ＪＩＳ  Ｋ  ６９０２の耐クラック性試験に準拠した方法で処理を行い、試験後に、クラックの有無・程度を確認し、以下の基準で評価を実施した。
【００８４】
○： 等級３以上
×： 等級２以下
【００８５】
（１０）耐煮沸性試験
ＪＩＳ  Ｋ  ６９０２の耐煮沸性試験に準拠した方法で測定される重量増加率、試験後外観を、以下の基準で評価を実施した。
【００８６】
重量増加率
○： １６％以下
×： １６％よりも大きい
試験後外観
○： 膨れ、剥離のないこと
×： 膨れ、剥離がある
【００８７】
（１１）寸法安定性試験（常温）
ＪＩＳ  Ｋ  ６９０２の寸法安定性試験に準拠した方法で測定されるタテ総変化率、ヨコ総変化率を、以下の基準で評価を実施した。
【００８８】
タテ総変化率
○： １．１％以下
×： １．１％よりも大きい
ヨコ総変化率
○： １．４％以下
×： １．４％よりも大きい
【００８９】
（１２）発熱性（不燃性）試験
日本建築総合試験場の業務標準「防耐火性能試験・評価業務方法書」４．１０不燃性能試験・評価方法における、（２）ｉｉ）４．１０．２の発熱性試験・評価方法により実施した。
【００９０】
上記業務標準「防耐火性能試験・評価業務方法書」の上記項目には、建築基準法第２条第９号（不燃材料）の規定に基づく認定に係わる性能評価方法について記載されている。
評価は以下の基準に基づいて行った。
【００９１】
総発熱量
○： ８ＭＪ／ｍ２以下
×： ８ＭＪ／ｍ２よりも大きい
最高発熱速度
○： 最高発熱速度が１０秒以上連続して２００ＫＷ／ｍ２を超えないこと
×： 上記範囲を満たさない
貫通穴・亀裂
○： 貫通穴や裏面に達する亀裂がない
×： 貫通穴や裏面に達する亀裂がある
これらの結果を表２に示した。
【００９２】
【表２】
0006592917.tif 000003
【００９３】
表２から解るように、本発明のメラミン化粧材は、指紋等が付きにくいものであった。また、本発明のメラミン化粧材は、指紋等が目立ちにくいとともに、各種耐久性にも優れたものであった。これに対して、比較例のメラミン化粧材は、各種耐久性には優れるものの、指紋等が目立つものであった。
【符号の説明】
【００９４】
１００              メラミン化粧材
１１                表面層
１１’              メラミン樹脂層
１２                基材層
１２’              基材層形成材料
【図１】
0006592917.tif 000004
【図２】
0006592917.tif 000005